(57)【要約】      （修正有）【課題】結晶質酸化物セラミックスを短時間で焼成する製法と、その製法を実施するための装置の提供。【解決手段】結晶質酸化物セラミックスに含まれる酸素以外の元素の、酸化物、及び／又は炭酸塩、及び／又はリン酸塩の粉末を混合した混合粉末Ｓ１を成形Ｓ２して、得られた成形体を仮焼成する仮焼成工程Ｓ３と、圧縮空気を用い、絶対圧が０．３３〜０．３８ＭＰａの加圧ガス雰囲気下で、１０００〜１１００℃の本焼成温度で、結晶粒の平均粒径が２〜５μｍに到達するまで焼成する本焼成工程Ｓ４を含み、本焼成工程Ｓ４を大気雰囲気下で行う場合に比べて、本焼成工程Ｓ４に要する時間が４分の１以下である結晶質酸化物セラミックス短時間焼成製法と、その製法を実施するための製造装置。【選択図】図１４
2019108242.tif 000002
【特許請求の範囲】
【請求項１】
結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒の平均粒径が目的とする結晶粒径に到達するまで焼成する本焼成工程を含み、前記本焼成工程を大気雰囲気下で行う場合に比べて、前記本焼成工程に要する時間が４分の１以下であることを特徴とする結晶質酸化物セラミックス短時間焼成製法。
【請求項２】
前記本焼成工程に先立って、前記結晶質酸化物セラミックスに含まれる酸素以外の元素の、酸化物、及び／又は炭酸塩、及び／又はリン酸塩の粉末を混合した混合粉末を成形して、得られた成形体を仮焼成する仮焼成工程を含む請求項１に記載の結晶質酸化物セラミックス短時間焼成製法。
【請求項３】
前記好適絶対圧区間が０．３３〜０．３８ＭＰａ、前記本焼成温度が１０００〜１１００℃、前記目的とする結晶粒径が２〜５μｍである請求項１又は２に記載の結晶質酸化物セラミックス短時間焼成製法。
【請求項４】
前記結晶質酸化物セラミックスが、組成式Ｌｉ1+x-yＮｂ1-x-3yＴｉx+4yＯ3（ただし０．０７≦ｘ≦０．３３かつ０≦ｙ≦０．１７５）で表され、一定の周期間隔を有する超構造を形成したＬＮＴセラミックスであり、前記混合粉末が、ＬｉＣＯ3、Ｎｂ2Ｏ5、ＴｉＯ2の粉末を混合した混合粉末であり、前記超構造は、Ｔｉ原子の拡散により形成される周期構造である請求項２又は３に記載の結晶質酸化物セラミックス短時間焼成製法。
【請求項５】
ＬＮＴセラミックスの組成をＴｉ濃度が１５〜３０ｍｏｌ％の範囲で変化させたとき、Ｔｉ濃度が大きいほど、前記超構造の一定の周期間隔が狭くなる請求項４に記載の結晶質酸化物セラミックス短時間焼成製法。
【請求項６】
前記混合粉末がＲＥ2Ｏ3の粉末を計０．５〜５重量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である請求項４又は５に記載の結晶質酸化物セラミックス短時間焼成製法。
【請求項７】
前記結晶質酸化物セラミックスが、組成式（Ｃａ2-x/2-yＥｕy□x/2）（Ｓｉ1-xＰx）Ｏ4（ただし０≦ｘ≦０．２０かつ０．０２≦ｙ≦０．５）で表されるシリケート系セラミックス蛍光体であり、前記混合粉末が、ＣａＣＯ3、ＳｉＯ2、ＣａＨＰＯ4・２Ｈ2Ｏ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、請求項２又は３に記載の結晶質酸化物セラミックス短時間焼成製法。
【請求項８】
前記結晶質酸化物セラミックスが、組成式（Ｂａ1-xＥｕx）0.79（Ａｌ1-yＺｎy）10.9Ｏ17.14-δ（ただし０．０１≦ｘ≦０．２かつ０≦ｙ≦０．１）で表されるバリウム系セラミックス蛍光体であり、前記混合粉末が、ＢａＣＯ3、Ａｌ2Ｏ3、ＺｎＯ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、請求項２又は３に記載の結晶質酸化物セラミックス短時間焼成製法。
【請求項９】
請求項１〜８のいずれかに記載の結晶質酸化物セラミックス短時間焼成製法を実施するための装置であり、気密に保つことができる焼成炉と、前記焼成炉内に配置され、原料となる混合粉末又はその成形体を保持する保持部と、加熱手段と、前記焼成炉内に酸素を含む
混合ガスを加圧して送り込む加圧ガス導入手段と、前記焼成炉内のガスを外部に放出するガス排出手段を少なくとも有する結晶質酸化物セラミックス短時間焼成装置。
【請求項１０】
タイマーを備え、前記混合粉末又は前記成形体の温度、及び、前記焼成炉内のガスの圧力を、自動で調整するプログラム制御を行う制御部を備えた請求項９に記載の結晶質酸化物セラミックス短時間焼成装置。
【発明の詳細な説明】
【技術分野】
【０００１】
本発明は、結晶質酸化物セラミックスを短時間で焼成する製法と、その製法を実施するための装置に関する。
【背景技術】
【０００２】
結晶質酸化物セラミックスを固相法で製造するには、まず、原料となる粉末をよく混合し、加圧等により成形してから低温で仮焼きすることにより、水分や不必要な元素成分を水蒸気や炭酸ガス等の形で飛ばしたのちに、本焼成を行う。その後、用途に応じて必要な場合には、還元処理や高温でのアニール処理などの後処理工程を行う場合がある。
【０００３】
特開平１１−１１６３３０号公報（特許文献１）には、透光性の高密度ＰＬＺＴセラミックスを製造するための本焼成の方法として、第１段階の１１５０℃以下の比較的低温での減圧焼結の後に、第２段階の１２００℃以上の高温での加圧酸素焼結を行う、連続２段階焼結法が記載されている。特許文献１の焼成製法では、セラミックスの透光性と緻密性の確保を課題としているため、第２段階の高温での加圧酸素焼結において緻密化を進行させ、かつ、透光性を確保できる程度まで、粒界や気孔による光の散乱を減少させる必要がある。しかし、例えば蛍光体用途など、必ずしも透光性や緻密性を必要としない一般の結晶質酸化物セラミックスの焼成製法において、１２００℃未満の加圧ガス雰囲気下での本焼成による製造の可否や最適条件は全く明らかではない。
【０００４】
特開２００９−１８５２０２号公報（特許文献２）には、ユーロピウムで付活されたニオブ酸リチウムにチタンを固溶した組成式Ｌｉ1+x-yＮｂ1-x-3yＴｉx+4yＯ3（ｘ及びｙは０．０４≦ｘ≦０．３３、０≦ｙ≦０．０９を満たし、Ｅｕ2Ｏ3の添加量は０．５〜３．０ｗｔ％である）で表される超構造を形成する結晶質酸化物セラミックス蛍光体を固相法で製造できることが記載されている。しかし、その製法は、原料を乾式混合し、大気雰囲気中１０００℃で３時間、１１２０℃で１０〜１５時間保持して焼成するものであり、製造には非常に長時間を要する。
【０００５】
Ｈ．Ｎａｋａｎｏ  ｅｔ  ａｌ，  Ｍａｔｅｒｉａｌｓ  Ｒｅｓｅａｒｃｈ  Ｂｕｌｌｅｔｉｎ  ８３  （２０１６）  ５０２−５０６（非特許文献１）には、結晶質酸化物セラミックスの一種であり、組成式（Ｃａ2-x/2-yＥｕy□x/2）（Ｓｉ1-xＰx）Ｏ4（ただし０≦ｘ≦０．２０かつ０．０２≦ｙ≦０．０５）で表されるシリケート系セラミックス蛍光体を固相法で大気雰囲気下、１１００〜１５００℃の温度で本焼成を行う場合、２４時間以上の長時間をかけて何度も粉砕混合と焼成を繰り返した後、均質焼成できることが記載されている。
【０００６】
古谷彰平・奥住明日香・中野裕美、粉体工学会誌、第５３巻５号、２０１６年、４〜８ページ（非特許文献２）には、結晶質酸化物セラミックスの一種であり、組成式（Ｂａ1-xＥｕx）0.79（Ａｌ1-yＺｎy）10.9Ｏ17.14-δ（ただし０．０１≦ｘ≦０．２かつ０≦ｙ≦０．１）で表されるバリウム系セラミックス蛍光体を固相法で大気雰囲気下において焼成製造できることが記載されている。しかし、結晶粒の平均粒径が２〜５μｍに達する均質焼成のためには、仮焼成後の焼成体に対し、粉砕・混合と１２００℃の温度での本焼成を何度も繰り返した後、更に後処理工程として１５５０℃で４時間焼成することを要し、合成（焼成製造）には非常な長時間と手間を要する。
【先行技術文献】
【特許文献】
【０００７】
【特許文献１】特開平１１−１１６３３０号公報
【特許文献２】特開２００９−１８５２０２号公報
【非特許文献】
【０００８】
【非特許文献１】Ｈ．Ｎａｋａｎｏ  ｅｔ  ａｌ，  Ｍａｔｅｒｉａｌｓ  Ｒｅｓｅａｒｃｈ  Ｂｕｌｌｅｔｉｎ  ８３  （２０１６）  ５０２−５０６
【非特許文献２】古谷彰平・奥住明日香・中野裕美著、粉体工学会誌、第５３巻５号、２０１６年、４〜８ページ
【発明の概要】
【発明が解決しようとする課題】
【０００９】
従って、本発明の課題は、結晶質酸化物セラミックスの焼成において、加圧ガス雰囲気炉を使用し、最適な加圧ガス雰囲気を制御することにより、これまで大気雰囲気下での電気炉を使用した焼成では長時間を要していた材料について、低温かつ短時間で均質な粒成長を実現する焼成条件を見出し、その焼成条件を用いた結晶質酸化物セラミックスの短時間焼成製法を提供すること、及び、そのための装置を提供することである。
【課題を解決するための手段】
【００１０】
本発明は上記課題を解決するためになされたものであり、本発明の第１の形態は、結晶質酸化物セラミックスを焼成により製造する方法であり、
圧縮空気を用い、絶対圧が好適絶対圧区間に含まれる加圧ガス雰囲気下で、１２００℃未満の本焼成温度で、結晶粒の平均粒径が用途に応じた目的とする結晶粒径に到達するまで焼成する本焼成工程を含み、前記本焼成工程を大気雰囲気下で行う場合に比べて、前記本焼成工程に要する時間が４分の１以下であることを特徴とする結晶質酸化物セラミックス短時間焼成製法である。
【００１１】
本発明の第２の形態は、本焼成工程に先立って、結晶質酸化物セラミックスに含まれる酸素以外の元素の、酸化物、及び／又は炭酸塩、及び／又はリン酸塩の粉末を混合した混合粉末を成形して、得られた成形体を仮焼成する仮焼成工程を含む結晶質酸化物セラミックス短時間焼成製法である。
【００１２】
本発明の第３の形態は、前記好適絶対圧区間が０．３３〜０．３８ＭＰａ、前記本焼成温度が１０００〜１１００℃、前記目的とする結晶粒径が２〜５μｍである結晶質酸化物セラミックス短時間焼成製法である。
【００１３】
本発明の第４の形態は、前記結晶質酸化物セラミックスが、組成式Ｌｉ1+x-yＮｂ1-x-3yＴｉx+4yＯ3（ただし０．０７≦ｘ≦０．３３かつ０≦ｙ≦０．１７５）で表され、一定の周期間隔を有する超構造を形成したＬＮＴセラミックスであり、前記混合粉末が、ＬｉＣＯ3、Ｎｂ2Ｏ5、ＴｉＯ2の粉末を混合した混合粉末であり、前記超構造は、Ｔｉ原子の拡散により形成される周期構造である結晶質酸化物セラミックス短時間焼成製法である。
【００１４】
本発明の第５の形態は、ＬＮＴセラミックスの組成をＴｉ濃度が１５〜３０ｍｏｌ％の範囲で変化させたとき、Ｔｉ濃度が大きいほど、前記超構造の一定の周期間隔が狭くなる結晶質酸化物セラミックス短時間焼成製法である。
【００１５】
本発明の第６の形態は、前記混合粉末がＲＥ2Ｏ3の粉末を計０．５〜５重量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である結晶質酸化物セラミックス短時間焼成製法である。
【００１６】
本発明の第７の形態は、前記結晶質酸化物セラミックスが、組成式（Ｃａ2-x/2-yＥｕy□x/2）（Ｓｉ1-xＰx）Ｏ4（ただし０≦ｘ≦０．２０かつ０．０２≦ｙ≦０．５）で表されるシリケート系セラミックス蛍光体であり、前記混合粉末が、ＣａＣＯ3、ＳｉＯ2、ＣａＨＰＯ4・２Ｈ2Ｏ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、結晶質酸化物セラミックス短時間焼成製法である。
【００１７】
本発明の第８の形態は、前記結晶質酸化物セラミックスが、組成式（Ｂａ1-xＥｕx）0.79（Ａｌ1-yＺｎy）10.9Ｏ17.14-δ（ただし０．０１≦ｘ≦０．２かつ０≦ｙ≦０．１）で表されるバリウム系セラミックス蛍光体であり、前記混合粉末が、ＢａＣＯ3、Ａｌ2Ｏ3、ＺｎＯ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、結晶質酸化物セラミックス短時間焼成製法である。
【００１８】
本発明の第９の形態は、上記の結晶質酸化物セラミックス短時間焼成製法を実施するための装置であり、気密に保つことができる焼成炉と、前記焼成炉内に配置され、原料となる混合粉末又はその成形体を保持する保持部と、加熱手段と、前記焼成炉内に酸素を含む混合ガスを加圧して送り込む加圧ガス導入手段と、前記焼成炉内のガスを外部に放出するガス排出手段を少なくとも有する結晶質酸化物セラミックス短時間焼成装置である。
【００１９】
本発明の第１０の形態は、タイマーを備え、前記混合粉末又はその成形体の温度、及び、前記焼成炉内のガスの圧力を、自動で調整するプログラム制御を行う制御部を備えた結晶質酸化物セラミックス短時間焼成装置である。
【発明の効果】
【００２０】
本発明の第１の形態によれば、結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒の平均粒径が用途に応じた目的とする結晶粒径に到達するまで焼成する本焼成工程を含み、前記本焼成工程を大気雰囲気下で行う場合に比べて、前記本焼成工程に要する時間が４分の１以下であることを特徴とする結晶質酸化物セラミックス短時間焼成製法を提供することができる。
圧縮空気を用い、絶対圧が０．６ＭＰａ以下のそれほど絶対圧が高くない加圧ガス雰囲気下で、１２００℃未満の本焼成温度で焼成する場合、結晶粒の均質な粒成長に最適な絶対圧が存在し、それより絶対圧が大きくなると却って粒成長が妨げられる場合があることは従来、知られていなかった。本発明は、最適な絶対圧に近い、好適絶対圧区間に含まれる絶対圧の加圧ガス雰囲気下で焼成を行うことにより、従来に比べて、本焼成工程に要する時間を大幅に短縮するものである。
ここで、好適絶対圧区間とは、本焼成工程を同じ温度条件で大気雰囲気下で行う場合に比べて、本焼成工程に要する時間が４分の１以下であるような、０．６ＭＰａ以下の絶対圧の任意の区間である。本発明者の発見は、拡散機構は結晶構造（空間群）に依存するものであるが、好適絶対圧区間を設定することができる結晶質酸化物セラミックスが多く存在する可能性がある、という点にある。好適絶対圧区間は、必ずしも上記の最適な絶対圧を含まなくてもよいが、含んでいることが望ましい。
【００２１】
本発明の第２の形態によれば、原料となる粉末を混合した混合粉末を成形して、得られた成形体を仮焼成する仮焼成工程を含む結晶質酸化物セラミックス短時間焼成製法を提供することができる。
仮焼成工程は、そのままでは脆い成形体を扱いやすくするためと、本焼成工程に先立っ
て、成形体に含まれている不要な元素を、水分や二酸化炭素などの気体の形で飛ばすために実施される。仮焼成の温度は、例えば５００〜８５０℃に選ぶことができる。
【００２２】
本発明の第３の形態によれば、前記好適絶対圧区間が０．３３〜０．３８ＭＰａ、前記本焼成温度が１０００〜１１００℃、用途に応じた目的とする結晶粒径が２〜５μｍである結晶質酸化物セラミックス短時間焼成製法を提供することができる。
【００２３】
本発明者は、圧縮空気を用いた加圧ガス雰囲気下で１０００〜１１００℃の低温で本焼成を行って、代表的な結晶質酸化物セラミックスであるＬＮＴセラミックスを製造する場合に、結晶粒の平均粒径の成長速度が最大になるのは、絶対圧が約０．３５ＭＰａのとき、若しくは０．３３〜０．３８ＭＰａの範囲内のときであり、絶対圧がそれを超えて大きくなると、却って均質な粒成長が妨げられることを見出した。更に、絶対圧が０．３３〜０．３８ＭＰａの加圧ガス雰囲気下で焼成を行うと、大気雰囲気下で焼成を行う場合に比べて、結晶粒の平均粒径が目的とする結晶粒径に到達するまで焼成する本焼成工程に要する時間が４分の１以下で済むことを、いずれも結晶質酸化物セラミックスである、ＬＮＴセラミックスやいくつかのセラミックス蛍光体で確認した。
【００２４】
結晶質酸化物セラミックスを１０００〜１１００℃の低温で、加圧ガス雰囲気下で、焼成により製造する場合に、結晶粒の平均粒径の成長速度を最大にする最適な絶対圧（約０．３５ＭＰａ或いは０．３３〜０．３８ＭＰａ）が存在し、それより大きな絶対圧ではかえって均質な粒成長が妨げられる場合があることは、従来知られていなかった。そのメカニズムは酸化物中では、０．３３〜０．３８ＭＰａで、最も効率よく、準格子間の酸素が空孔と連携しながら、酸素原子が玉突きのように酸素を押し出して原子の拡散が促進されると考える。一方、絶対圧がそれ以上に大きくなりすぎると、ガス（酸素）分子の濃度が上がることにより、酸素イオン同志が反発し、逆に原子の拡散が阻害されると考えられる。なお、本発明者は、酸素と窒素の混合ガスを用いて、絶対圧を１気圧（０．１ＭＰａ）で一定に保ちつつ、混合ガスに占める酸素のモル比率を変えても結晶粒の平均粒径の成長速度があまり変化しない場合があるとの実験結果を得ており、上記メカニズムには酸素分圧だけでなく絶対圧が関係している可能性もある。
【００２５】
なお、本形態では、加圧ガスとして圧縮空気を用いているが、例えば、酸素と任意のガスの混合気体の加圧ガスであれば、同様の効果を奏すると考えられる。
【００２６】
本形態の本焼成工程は、結晶粒の平均粒径が２〜５μｍの目的とする結晶粒径に到達したときに完了する。結晶質酸化物セラミックスの結晶粒は、その用途に応じて、結晶粒の粒径について、一定の条件を満たす最適な粒子サイズである必要がある。本形態の本焼成工程は、得られる結晶質酸化物セラミックスの結晶粒が、少なくとも蛍光体用途に適した粒径である２〜３μｍ以上の平均粒径を有することを確認している。
【００２７】
本発明の第４の形態によれば、前記結晶質酸化物セラミックスが、前記組成式で表され、一定の周期間隔を有する超構造を形成したＬＮＴセラミックスであり、前記超構造は、Ｔｉ原子の拡散により形成される周期構造である結晶質酸化物セラミックス短時間焼成製法を提供できる。
前記組成式で表されるＬＮＴセラミックスは、超構造と呼ばれる、Ｔｉ原子の拡散により形成される周期構造を有する。焼成によって超構造が形成されるか否か、又、形成された超構造の周期間隔が一定であるか否かは、結晶粒の平均粒径とともに、均質な結晶粒の成長が実現できているかを判定する良い指標となる材料である。
従来、一定の周期間隔を有する超構造を形成するためには例えば、大気雰囲気下において、１１２０℃の温度で、のべ２４〜２４０時間という長時間の本焼成、すなわち、粉砕・混合と焼成の繰り返しを行う必要があった。本発明の本形態では、絶対圧が０．３３〜
０．３８ＭＰａの加圧ガス雰囲気下、１０００〜１１００℃の低温で焼成することにより、従来と比べて４分の１以下の時間で本焼成工程を完了して、一定の周期間隔を有する超構造を形成することができる。
【００２８】
ＬＮＴセラミックスの組成をＴｉ濃度が１５〜３０ｍｏｌ％の範囲で変化させたとき、Ｔｉ濃度が大きいほど、前記本焼成工程に要する時間が短くなる。したがって、Ｔｉ濃度を変えることにより、本焼成工程に要する時間をコントロールすることができる。
【００２９】
本発明の第５の形態によれば、ＬＮＴセラミックスの組成をＴｉ濃度が１５〜３０ｍｏｌ％の範囲で変化させたとき、Ｔｉ濃度が大きいほど、前記超構造の一定の周期間隔が狭くなる結晶質酸化物セラミックス短時間焼成製法を提供することができる。
前記超構造とは、Ｔｉ原子によるインターグロース層を形成した周期構造であり、より正確には、Ｔｉ原子を多く含むインターグロース層と、Ｔｉ原子を最低限含む母相が周期的に積層したものである。そのため、Ｔｉ濃度が高くなると、インターグロース層の間隔が狭くなる。言い換えると、たくさんのＴｉ原子が入ると、それらは母相に固溶しにくいため、余剰のＴｉ原子がより多数のインターグロース層を形成し、超構造の一定の周期間隔が狭くなるのである。
【００３０】
インターグロース層は母相とは異なる構造を有するので、酸化物セラミックスの他の一般的な周期構造、例えば積層の周期性、層状構造の周期性、Ｒｕｄｄｌｅｓｄｅｎ−Ｐｏｐｐｅｒ相などと比べて、形成メカニズムが異なる。そのため、一定の周期間隔を有する超構造の形成の有無は、均質な結晶成長が実現しているか否かを判定する良い指標となる。本発明者は、一定の周期間隔を有する超構造の形成の有無を調べることで、結晶質酸化物セラミックスの低温での加圧ガス雰囲気下の本焼成において、均質な結晶成長を実現し、結晶粒の平均粒径の成長速度を最大にする、絶対圧の範囲を見出したものである。
【００３１】
本発明の第６の形態によれば、前記混合粉末がＲＥ2Ｏ3の粉末を計０．５〜５重量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である結晶質酸化物セラミックス短時間焼成製法を提供できる。本形態の、ＲＥを賦活化した結晶質酸化物セラミックスは、蛍光体用途に用いることができる。
【００３２】
本発明の第７の形態によれば、前記結晶質酸化物セラミックスが、前記組成式で表されるシリケート系セラミックス蛍光体であり、前記混合粉末が、ＣａＣＯ3、ＳｉＯ2、ＣａＨＰＯ4・２Ｈ2Ｏ、Ｅｕ2Ｏ3の粉末を混合した混合粉末であり、前記本焼成工程より後で行われる後処理工程を含む、結晶質酸化物セラミックス短時間焼成製法を提供できる。
前記シリケート系セラミックス蛍光体を製造する場合、仮焼成ののち、電気炉等を用いて、大気雰囲気下で焼成する本焼成工程を行い、その後、後処理工程を行う。従来の本焼成工程では、１０００〜１１００℃の低温で焼成する場合、結晶粒の平均粒径が２〜５μｍに達する均質焼成のためには、遊星型ボールミルを用いて、何度も粉砕混合と焼成を繰り返す必要があり、製造には延べ２４時間以上の本焼成工程の時間と手間を要していた。本発明の本形態では、絶対圧が０．３３〜０．３８ＭＰａの加圧ガス雰囲気下で本焼成工程を行うことにより、従来と比べて４分の１以下の本焼成工程の時間で、１回の焼成で本焼成工程を完了して、その後、後処理工程を行い、前記シリケート系セラミックス蛍光体を製造することができる。
【００３３】
本発明の第８の形態によれば、前記結晶質酸化物セラミックスが、前記組成式で表されるバリウム系セラミックス蛍光体であり、前記混合粉末が、ＢａＣＯ3、Ａｌ2Ｏ3、ＺｎＯ、Ｅｕ2Ｏ3の粉末を混合した混合粉末であり、前記本焼成工程より後で行われる後処理工程を含む、結晶質酸化物セラミックス短時間焼成製法を提供できる。
【００３４】
前記バリウム系セラミックス蛍光体を製造する場合、仮焼成ののち、電気炉等を用いて、大気雰囲気下で焼成する本焼成工程を行い、その後、後処理工程を行う。従来の本焼成工程では、１０００〜１１００℃の低温で焼成する場合、どれほど焼成時間をかけ、粉砕・混合と焼成を幾度繰り返しても、均質焼成を成功させることができなかった。又、１２００℃の高温で大気雰囲気下で本焼成工程を行う場合であっても、結晶粒の平均粒径が２〜５μｍに達する均質焼成のためには、遊星型ボールミルを用いて、何度も粉砕混合と焼成を繰り返す必要があり、製造には延べ５０時間以上の本焼成工程の時間と手間を要していた。本発明の本形態では、１０００〜１１００℃の低温で、絶対圧が０．３３〜０．３８ＭＰａの加圧ガス雰囲気下で本焼成工程を行うことにより、わずか２時間の本焼成工程の時間で、１回の焼成で本焼成工程を完了して、その後、後処理工程を行い、前記バリウム系セラミックス蛍光体を製造することができる。
【００３５】
本発明の第９の形態によれば、上記の結晶質酸化物セラミックス短時間焼成製法を実施するための装置であり、気密に保つことができる焼成炉と、前記焼成炉内に配置され、前記混合粉末又はその成形体を保持する保持部と、加熱手段と、前記焼成炉内に酸素を含む混合ガスを加圧して送り込む加圧ガス導入手段と、前記焼成炉内のガスを外部に放出するガス排出手段を少なくとも有する結晶質酸化物セラミックス短時間焼成装置を提供できる。
本発明の本形態の装置は、気密に保つことができる焼成炉と加圧ガス導入手段とガス排出手段を有するから、焼成炉内の絶対圧を好適絶対圧区間の範囲内に保つことが可能であり、又、加熱手段を有するから、少なくとも１２００℃以下の温度で前記混合粉末又はその成形体を加圧ガス雰囲気下で焼成することができる。したがって、当該装置を用いて、上記の結晶質酸化物セラミックス短時間焼成製法を実施することができる。
【００３６】
本発明の第１０の形態によれば、タイマーを備え、前記混合粉末又はその成形体の温度、及び、前記焼成炉内のガスの圧力を、自動で調整するプログラム制御を行う制御部を備えた結晶質酸化物セラミックス短時間焼成装置を提供することができる。
【図面の簡単な説明】
【００３７】
【図１】図１は、結晶質酸化物セラミックスの一般的な焼成製法を示すフロー図である。
【図２】図２は、ＬＮＴセラミックスの本焼成工程における加圧ガスの絶対圧を４通りに変えて、結晶粒の成長度合いを撮影した走査型電子顕微鏡（ＳＥＭ）写真図である。
【図３】図３は、ＬＮＴセラミックスの本焼成工程における加圧ガスの絶対圧と、結晶粒の平均粒径との関係を示すグラフ図である。
【図４】図（４Ａ）は、本発明に係る結晶質酸化物セラミックス短時間焼成製法で製造したＬＮＴセラミックスの透過型電子顕微鏡（ＴＥＭ）による回折像図であり、図（４Ｂ）は、超構造の形成を示すＴＥＭ写真図である。
【図５】図５は、組成をＴｉ濃度の異なる４通りに変化させて、本発明に係る結晶質酸化物セラミックス短時間焼成製法で、１０００℃の本焼成温度で１時間で焼成製造したＬＮＴセラミックスのＸ線回折（ＸＲＤ）パターン図（４組成）である。
【図６】図６は、同じく、１０００℃の本焼成温度で１時間で焼成製造したＬＮＴセラミックスのＳＥＭ写真図（４組成）である。
【図７】図７は、同じく、１０００℃の本焼成温度で１時間で焼成製造したＬＮＴセラミックス（Ｔｉ濃度１５ｍｏｌ％）のＴＥＭによる回折像図と超構造の不均質な形成を示すＴＥＭ写真図である。
【図８】図８は、同じく、１０００℃の本焼成温度で１時間で焼成製造したＬＮＴセラミックス（Ｔｉ濃度３０ｍｏｌ％）のＴＥＭによる回折像図と超構造の均質形成を示すＴＥＭ写真図である。
【図９】図９は、組成をＴｉ濃度の異なる４通りに変化させて、本発明に係る結晶質酸化物セラミックス短時間焼成製法で、１１００℃の本焼成温度で１時間で焼成製造したＬＮＴセラミックスのＸＲＤパターン図（４組成）である。
【図１０】図１０は、同じく、１１００℃の本焼成温度で１時間で焼成製造したＬＮＴセラミックスのＳＥＭ写真図（４組成）である。
【図１１】図１１は、１０００℃と１１００℃の本焼成温度で１時間で合成（焼成製造）したＬＮＴセラミックス（４組成）の格子定数を、横軸にＴｉ濃度をとって図示したグラフ図である。
【図１２】図１２は、前記シリケート系セラミックス蛍光体について、大気雰囲気下で２４時間で本焼成工程を行った試料と、本発明に係る結晶質酸化物セラミックス短時間焼成製法で６時間で本焼成工程を行った試料の、ＸＲＤパターンの比較図である。
【図１３】図１３は、前記バリウム系セラミックス蛍光体について、大気雰囲気下で５０時間で本焼成工程を行った試料と、本発明に係る結晶質酸化物セラミックス短時間焼成製法で２時間で本焼成工程を行った試料の、ＸＲＤパターンの比較図である。
【図１４】図１４は、本発明に係る結晶質酸化物セラミックス短時間焼成製法とオプションの後処理工程のフロー図である。
【図１５】図１５は、本発明に係る結晶質酸化物セラミックス短時間焼成装置の断面模式図であり、当該装置の制御部の説明図を含む。
【発明を実施するための形態】
【００３８】
次に、本発明の結晶質酸化物セラミックス短時間焼成製法及び装置を実施するための形態を、図面と表を参照しながら詳細に説明する。
【００３９】
本発明の特徴は、結晶質酸化物セラミックスの焼成製法に関して、加圧ガス雰囲気炉を使用し、最適な加圧ガス雰囲気を制御することにより、これまで大気雰囲気下における電気炉では長時間合成に要していた材料について、低温、短時間で均質焼成及び結晶粒の成長をする最適条件を見出した点にある。
【００４０】
図１は、固相法による、結晶質酸化物セラミックスの一般的な製法を示す。原料となる酸化物等の粉末は、その平均粒径が基準粉末粒径以下であることが望ましい。基準粉末粒径は、例えば０．１〜０．３μｍである。まず、原料となる粉末を混合し、得られた混合粉末を成形した後に、成形体を仮焼成する仮焼成工程を実施し、次いで本焼成を行う本焼成工程を実施する。得られた焼成体に、還元処理やアニール処理等の後処理を行う場合には、後処理工程を実施して焼成製造が完了する。後処理を行わない場合には、本焼成工程の終了により、焼成製造が完了する。
【００４１】
本発明の結晶質酸化物セラミックス短時間焼成方法は、上記の各工程のうち、本焼成工程に関するものである。なお、本焼成を、比較的低温で行われる第１段階の焼成と比較的高温で行われる第２段階の焼成の２段階に分けて行う場合には、第１段階の焼成が本願の「本焼成工程」に、又、第２段階の焼成が本願の「アニール処理」に、それぞれ対応する場合がある。
従来、大気雰囲気下で長時間を要して実施されていた本焼成工程を、加圧ガス雰囲気炉を使用し、最適な絶対圧の加圧ガス雰囲気下で１２００℃未満の温度、例えば１０００〜１１００℃の低温で実施することにより、短い本焼成工程の時間で、均質焼成及び結晶粒の成長を実現することができた。又、従来の大気雰囲気下での本焼成工程では、通常、粉砕・混合と焼成を何度も繰り返して焼結反応を促進する必要があった材料についても、本発明の焼成方法による本焼成工程では、粉砕・混合と焼成の繰り返しは不要で、本焼成は１回で済み、しかも焼結助剤を必要としない。
次の表１に、従来の本焼成工程と本発明の一形態の本焼成工程の相違点を示す。
【００４２】
【表１】
2019108242.tif 000003
【００４３】
【表２】
2019108242.tif 000004
【００４４】
上記の表２は、焼成炉内の加圧ガスについて、絶対圧とゲージ圧および酸素分圧の関係を示している。ゲージ圧は絶対圧より大気圧（０．１０１ＭＰａ）だけ小さい。焼成に圧縮空気を利用する場合、空気中に酸素はモル比で２０．６％含まれているから、焼成炉内の酸素分圧は絶対圧の０．２０６倍となる。なお、本発明は主に、加圧ガスとして圧縮空気の使用を想定しているが、酸素と任意の気体の混合ガス、例えば、圧縮空気中の窒素を希ガスで置き換えた混合ガスを使用しても、本発明と同様の作用・効果を奏するものと考えられる。
【００４５】
＜実施例１：ＬＮＴセラミックスの場合＞
代表的な結晶質酸化物セラミックスであるＬＮＴセラミックスは、組成式Ｌｉ1+x-yＮｂ1-x-3yＴｉx+4yＯ3（ただし０．０７≦ｘ≦０．３３かつ０≦ｙ≦０．１７５）で表され、超構造を形成し得る。この超構造は、Ｔｉ元素の拡散により形成される周期構造であ
る。従来、大気雰囲気下において電気炉で焼成する場合には、この超構造を形成するためには１１２０℃の本焼成温度で２４〜２４０時間という長い焼成時間が必要であった（Ｈ．Ｎａｋａｎｏ  ｅｔ  ａｌ．  Ｊｏｕｒｎａｌ  ｏｆ  Ａｌｌｏｙｓ  ａｎｄ  Ｃｏｍｐｏｕｎｄｓ  ６１８（２０１５）５０４〜５０７ページ参照）。
今回、加圧ガス雰囲気炉を使用することにより、圧縮空気を使用し、絶対圧が０．３５ＭＰａ（酸素分圧０．７ａｔｍ) の時に、１１００℃の本焼成温度で３０分〜１時間という短い時間で結晶粒が粒成長し、均質な周期構造を形成することが明らかになったので、以下データを示す。
【００４６】
＜実施例１−１＞ 最も適した絶対圧の検討
Ｔｉ濃度が２０ｍｏｌ％である組成のＬＮＴセラミックス（ｘ＝０．１６０、ｙ＝０．０２０）を焼成製造する場合において、圧縮空気の圧力を変え、最も粒成長をする圧力を検討した。図（２Ａ）〜図（２Ｄ）に、絶対圧を０．３０ＭＰａから０．４５ＭＰａまで変化させた場合の焼成体（試料番号＃１〜＃４）における、粒成長度合いを撮影した走査型電子顕微鏡（ＳＥＭ）写真図を示す。結晶粒１１と気孔１２が確認できる。図２より、絶対圧が０．３５ＭＰａ（試料番号＃２）で最も粒成長をすること、及び粒成長が均質であることが分かる。絶対圧が０．３０ＭＰａや０．４５ＭＰａでは、粒成長の度合いが０．３５ＭＰａの場合ほどは進まず、粒成長の均質性も良くない。なお、本焼成の条件は次の表３に示す。
【００４７】
【表３】
2019108242.tif 000005
【００４８】
表３は、上記の試料（＃１〜＃４）と、絶対圧が０．５０ＭＰａ及び０．６０ＭＰａの加圧ガス雰囲気下で本焼成を行って得た追加の試料（＃５及び＃６）について、本焼成の条件と得られた結晶粒の平均粒径を示す。なお、平均粒径は、通常の粒子径測定手法に従い、ＳＥＭ写真の中の結晶粒について、市販の計測用ソフトを使用し、２００個以上の結晶粒について最大径を測定し、平均値を計算したものである。
【００４９】
図３は、表３をグラフ化したものであり、本焼成工程における絶対圧と、結晶粒の平均粒径との関係を示すグラフ図である。結晶粒の平均粒径が最大となるのは絶対圧が０．３５ＭＰａのときである。本焼成温度が１１００℃と低温で、本焼成工程の時間が３０分と短いにも関わらず、絶対圧が０．３５ＭＰａの加圧ガス雰囲気下では結晶粒の平均粒径が２．６μｍまで成長する。又、絶対圧が０．３３〜０．３８ＭＰａの加圧ガス雰囲気下では結晶粒の平均粒径が２．４μｍ以上まで成長し、絶対圧が０．３０〜０．４２ＭＰａの加圧ガス雰囲気下では結晶粒の平均粒径が２．０μｍ以上まで成長することがわかる。
【００５０】
図４に、最も粒成長した、絶対圧０．３５ＭＰａの場合（試料番号＃２）について、［０１０］方位から撮影した透過型電子顕微鏡（ＴＥＭ）写真図を示す。図（４Ａ）はＴＥＭによる回折像図であり、規則的な結晶格子の存在を示す。図（４Ｂ）は、超構造の形成を示すＴＥＭ写真図であり、４．５ｎｍ間隔で均質な周期構造が形成された事が分かる。
すなわち、４．５ｎｍの一定の周期間隔２１を有する超構造が形成されている。
【００５１】
＜実施例１−２＞ Ｔｉ濃度及び本焼成温度が超構造形成に及ぼす影響の検討
絶対圧を０．３５ＭＰａに、本焼成工程の時間を１時間に固定し、本焼成温度が１０００℃と１１００℃の場合について、ＬＮＴセラミックス（ｘ＝０．１２５〜０．１７６、ｙ＝０〜０．０６３）の組成をＴｉ濃度が１５〜３０ｍｏｌ％の範囲で変化させ、均質な超構造の形成について検討した。
その結果を表４及び図５〜図１０に示す。
【００５２】
【表４】
2019108242.tif 000006
【００５３】
１０００℃の本焼成温度では、Ｔｉ濃度が１５ｍｏｌ％と小さい場合には超構造は形成されるものの、超構造の周期間隔は場所により異なり、均質性が悪かった（試料番号＃７）。一方、Ｔｉ濃度が１５ｍｏｌ％より大きい場合には一定の周期間隔を有する超構造が形成され、均質な超構造形成が確認できた。つまり、「１０００℃，１５ｍｏｌ％，１時間」という本焼成の条件は、境界的な場合に当たっており、この場合に比べて、本焼成温度が高いか、又はＴｉ濃度が高いか、又は本焼成工程の時間が長い場合には、均質な超構造の形成が行われると考えられる。
又、１１００℃の本焼成温度では、すべての組成で均質な超構造の形成が確認できた。
【００５４】
図５は、１０００℃の本焼成温度で１時間で焼成製造した、４つの異なる組成のＬＮＴセラミックス（試料番号＃７〜＃１０）のＸ線回折（ＸＲＤ）パターン３２を示す図である。４組成とも、約２４度の角度位置の回折ピークは２つのサテライトピーク（３３と３４）に分裂しており、Ｔｉ濃度が高いほど、両ピークの角度位置が離れているが、この分裂は超構造の形成を反映しており、Ｔｉ濃度が高いほど、超構造の（一定の）周期間隔２１が狭くなることを示している。
【００５５】
図６は、１０００℃の本焼成温度で１時間で焼成製造した、４つの異なる組成のＬＮＴセラミックス（試料番号＃７〜＃１０）のＳＥＭ写真図である。
【００５６】
図（７Ａ）は、１０００℃の本焼成温度で１時間で焼成製造した、Ｔｉ濃度が１５ｍｏｌ％の組成のＬＮＴセラミックス（試料番号＃７）のＴＥＭによる回折像図である。図（７Ｂ）は、同じくＴＥＭ写真図である。超構造は形成されているが、超構造の周期間隔２１は場所によって５．５ｎｍ或いは７．０ｎｍと異なり、超構造の周期性が不均質であることを示している。
【００５７】
図（８Ａ）は、１０００℃の本焼成温度で１時間で焼成製造した、Ｔｉ濃度が３０ｍｏ
ｌ％の組成のＬＮＴセラミックス（試料番号＃１０）のＴＥＭによる回折像図である。図（８Ｂ）は同じく、均質な超構造の形成を示すＴＥＭ写真図である。周期間隔２１は３．０ｎｍで一定であり、超構造が均質に形成されていることがわかる。
【００５８】
図９は、１１００℃の本焼成温度で１時間で焼成製造した、４つの異なる組成のＬＮＴセラミックス（試料番号＃１１〜＃１４）のＸ線回折（ＸＲＤ）パターン図である。４組成とも、(０１２)反射のまわりにサテライトピーク（３３と３４）が観察され、Ｔｉ濃度が高いほど、両ピークの角度位置が離れている。この分裂は超構造の形成を反映しており、Ｔｉ濃度が高いほど、超構造の（一定の）周期間隔２１が狭くなることを示す。
【００５９】
図１０は、１１００℃の本焼成温度で１時間で焼成製造した、４つの異なる組成のＬＮＴセラミックス（試料番号＃１１〜＃１４）のＳＥＭ写真図である。結晶粒の均質な成長が見られ、平均粒径が約３μｍ又はそれ以上に達している。
【００６０】
図１１は、１０００℃の本焼成温度で１時間焼成（合成）したＬＮＴセラミックス（試料番号＃７〜＃１０）と、１１００℃の本焼成温度で１時間焼成（合成）したＬＮＴセラミックス（試料番号＃１１〜＃１４）の、それぞれの格子定数を縦軸に、横軸にはＴｉ濃度をとって比較したものである。図（１１Ａ）はａ軸の長さ（ａ軸の格子定数）を、図（１１Ｂ）はｃ軸の長さ（ｃ軸の格子定数）を示す。
ＬＮＴセラミックスの結晶粒は、超構造を形成しない場合には等方的であるが、超構造を形成すると板状の異方性をもつ結晶粒となる。この板状の狭い方向がｃ軸に相当し、ｃ軸の長さが急激に小さくなると、異方性が現れたことを示している。
Ｔｉ濃度が１５ｍｏｌ％のケースを考えると、本焼成温度が１０００℃の場合と比べて１１００℃の場合には、ａ軸の長さは割合にして約０．０１％短くなりｃ軸の長さは割合にして約０．７３％短くなる。つまり、ｃ軸の長さが急激に短くなっている。これは、１０００℃では超構造は形成されるものの、その均質性が悪いのに対し、１１００℃では均質な超構造が形成され、異方性が現れたからであると考えられる。
Ｔｉ濃度が１５ｍｏｌ％より大きなケースでも、本焼成温度が１０００℃の場合に比べて１１００℃の場合にｃ軸の長さが短くなる異方性が見られるが、異方性の程度はＴｉ濃度が１５ｍｏｌ％の場合より小さい。これは、Ｔｉ濃度が１５ｍｏｌ％より大きなケースでは、本焼成温度が１０００℃の場合にも、均質な超構造が形成が概ね完了しているからであると考えられる。
【００６１】
＜実施例２：セラミックス蛍光体の場合＞
次の表５に示す２つのセラミックス蛍光体は、いずれも結晶質酸化物セラミックスであり、従来、固相反応では製造が困難であった。反応を進めるためには、粉砕・混合を繰り返して何度も新生面をだし、反応を促進する必要があった。大気雰囲気下、固相法で均質焼成のためには、遊星型ボールミルを用いて、何度も粉砕・混合と焼成を繰り返す必要があったものである。今回、加圧ガス雰囲気炉を使用し、最適な絶対圧を有する加圧ガス雰囲気を用いることにより、焼結助剤を用いずに低温での短時間の本焼成工程により均質相の形成に成功した。
【００６２】
【表５】
2019108242.tif 000007
【００６３】
＜実施例２−１＞ シリケート系セラミックス蛍光体の場合
組成式（Ｃａ2-x/2-yＥｕy□x/2）（Ｓｉ1-xＰx）Ｏ4（ただし０≦ｘ≦０．２０かつ０．０２≦ｙ≦０．５）で表されるシリケート系セラミックス蛍光体は、固相法では、原料となる混合粉末を成形し、成形体を仮焼成したのち、本焼成工程を行い、その後、後処理工程を行って製造される。大気雰囲気下で本焼成工程を行う場合には、結晶粒の平均粒径が２〜５μｍに達する均質焼成のためには、遊星型ボールミルを用いた粉砕・混合により、１０００℃で、何度も粉砕・混合と焼成を繰り返す必要がある（非特許文献１）。しかし、本発明の結晶質酸化物セラミックス短時間焼成製法に係る、絶対圧が０．３５ＭＰａの加圧ガス雰囲気下で、本焼成工程の時間を６時間として焼成製造することにより、これまで大気雰囲気下、電気炉で粉砕混合と焼成を繰り返し、本焼成工程の時間がのべ２４時間となる焼成を行ったものと同等の、結晶粒の均質性と平均粒径を得ることができた。
【００６４】
図１２は、ｙ＝０．３，ｘ＝０．０６の前記シリケート系セラミックス蛍光体について、粉砕混合と焼成をＸＲＤパターンを確認しながら、均質相になるまで繰り返し、大気雰囲気下で１０００℃の本焼成温度で、のべ２４時間の本焼成工程の時間で焼成した後、後処理工程を行って製造したもの（試料番号＃１１５）と、本発明に係る結晶質酸化物セラミックス短時間焼成製法で、絶対圧が０．３５ＭＰａの加圧ガス雰囲気下で１０００℃の本焼成温度で６時間で焼成した後に、後処理工程を行って製造したもの（試料番号＃１５）の、ＸＲＤパターンの比較図である。
試料番号＃１１５と試料番号＃１５のＸＲＤパターンに見られるピークの角度位置とピークの相対強度はほぼ一致しており、本発明の結晶質酸化物セラミックス短時間焼成製法で本焼成工程を行ったもの（試料番号＃１５）と、大気雰囲気下で長時間、本焼成工程を行ったもの（試料番号＃１１５）が、結晶粒の結晶構造の規則性においてほぼ同等であることがわかる。
【００６５】
なお、上記の本焼成温度での本焼成工程の前に、大気雰囲気下において７００〜８００℃で数時間、含有するガス成分などを十分に飛ばし仮焼成する仮焼成工程を実施した。又、本焼成工程においては、ＣａＯとＳｉＯ2の反応により形成される母相結晶構造に、Ｐイオンと賦活剤（発光中心イオン）としてのＥｕイオンを固溶置換した結晶構造が形成される反応が起きている。更に、本焼成工程の後で、後処理工程を実施した。後処理工程は、蛍光体として用いるために行う工程であり、本焼成工程の後、求める発光特性に応じて、１１００℃〜１５００℃ で４時間大気雰囲気下で最終結晶構造形成のためにアニール処理をした後、１２００℃で９７％Ａｒ−３％Ｈ2還元ガス中で３時間Ｅｕ3+をＥｕ2+イオンに還元する還元処理を行うものである。本実施例（試料番号＃１５）と比較例（＃１１５）の後処理工程のアニール処理はいずれも１２００℃で行った。
【００６６】
＜実施例２−２＞ バリウム系セラミックス蛍光体の場合
本発明者は、バリウム系セラミックス蛍光体について、組成と結晶構造を制御することにより新しい母材での焼成製造（合成）に取り組んでいる。
本発明者が２０１６年に見出した新規蛍光体である、組成式（Ｂａ1-xＥｕx）0.79（Ａ
ｌ1-yＺｎy）10.9Ｏ17.14-δ（ただし０．０１≦ｘ≦０．２かつ０≦ｙ≦０．１）で表される青色バリウム系セラミックス蛍光体は、固相法では、原料となる混合粉末を成形し、成形体を仮焼成したのち、本焼成工程を行い、その後、後処理工程を行って製造される。大気雰囲気下で本焼成工程を行う場合には、結晶粒の平均粒径が２〜５μｍに達する均質焼成のためには、遊星型ボールミルを用いた粉砕・混合により、１２００℃で、何度も粉砕・混合と焼成を繰り返す必要がある（非特許文献２）。しかし、本発明の結晶質酸化物セラミックス短時間焼成製法に係る、絶対圧が０．３５ＭＰａの加圧ガス雰囲気下で、本焼成工程の時間を２時間として焼成製造することにより、これまで大気雰囲気下、電気炉で粉砕混合と焼成を繰り返し、本焼成工程の時間がのべ５０時間となる焼成を行ったものと同等の、結晶粒の均質性を得ることができた。
【００６７】
図１３は、ｘ＝０．１，ｙ＝０．０１の前記青色バリウム系セラミックス蛍光体について、粉砕混合と焼成をＸＲＤパターンを確認しながら、均質相になるまで繰り返し、大気雰囲気下で１２００℃の本焼成温度で、のべ５０時間の本焼成工程の時間で焼成した後に、後処理工程を行って製造したもの（試料番号＃１１６）と、本発明に係る結晶質酸化物セラミックス短時間焼成製法で、絶対圧が０．３５ＭＰａの加圧ガス雰囲気下で１１００℃の本焼成温度で２時間で焼成した後に、後処理工程を行って製造したもの（試料番号＃１６）の、ＸＲＤパターンの比較図である。
試料番号＃１１６と試料番号＃１６のＸＲＤパターンに見られるピークの角度位置とピークの相対強度はほぼ一致しており、本発明の結晶質酸化物セラミックス短時間焼成製法で本焼成工程を行ったもの（試料番号＃１６）と、大気雰囲気下で長時間、本焼成工程を行ったもの（試料番号＃１１６）が、結晶粒の結晶構造の規則性においてほぼ同等であることがわかる。
【００６８】
なお、上記の本焼成温度での本焼成工程の前に、大気雰囲気下において７００〜８００℃で数時間、含有するガス成分などを十分に飛ばし仮焼成する仮焼成工程を実施した。又、本焼成工程においては、ＣａＯとＳｉＯ2の反応により形成される母相結晶構造に、Ｚｎイオンと賦活剤（発光中心イオン）としてのＥｕイオンを固溶置換した結晶構造が形成される反応が起きている。更に、本焼成工程の後で、後処理工程を実施した。後処理工程は、蛍光体として用いるために行う工程であり、本焼成工程の後、求める発光特性に応じて、１５００℃〜１６００℃ で４時間大気雰囲気下で最終結晶構造形成のためにアニール処理をした後、１２００℃で９７％Ａｒ−３％Ｈ2還元ガス中で３時間Ｅｕ3+をＥｕ2+イオンに還元する還元処理を行うものである。本実施例（試料番号＃１６）と比較例（＃１１６）の後処理工程のアニール処理は１５５０℃で行った。
【００６９】
＜実施例３：典型的な一連の工程のフロー図＞
図１４は、本発明に係る結晶質酸化物セラミックス短時間焼成製法とオプションの後処理工程の、典型的な一連の工程のフロー図である。
ステップＳ１では、焼成製造したい結晶質酸化物セラミックスに含まれる酸素以外の元素の、酸化物、及び／又は炭酸塩、及び／又はリン酸塩の粉末であって、平均粒径が基準粉末粒径以下の粉末を混合して混合粉末を得る。基準粉末粒径は０．１〜０．３μｍ、例えば０．２μｍに選ぶことができる。ステップＳ２では、前記混合粉末を成形して成形体とする。ステップＳ３は、得られた成形体を仮焼成する仮焼成工程である。仮焼成は通常、大気雰囲気下で、例えば５００〜８５０℃の温度で行われる。
【００７０】
ステップＳ４とステップＳ５は、本発明における本焼成工程を表す。ステップＳ４では、圧縮空気を用い、絶対圧が好適絶対圧区間に含まれる、例えば０．３３〜０．３８ＭＰａの加圧ガス雰囲気下で、１２００℃未満、例えば１０００〜１１００℃の本焼成温度で、結晶粒の平均粒径が目的とする結晶粒径に到達するまで焼成する本焼成工程が行われる。目的とする結晶粒径は、蛍光体用途の結晶質酸化物セラミックスの場合、通常２〜３μ
ｍ以上に選ばれるが、用途によっては他の値でも構わない。ステップＳ５では、結晶粒の平均粒径が目的とする結晶粒径に達したか否かが判定され、ＹＥＳであればステップＳ６に進み、ＮＯであればステップＳ４に戻って、本焼成工程が継続される。なお、試料の結晶粒の平均粒径をリアルタイムで計測することは難しいから、焼成条件に応じた結晶粒の平均粒径の成長速度を予め調べておき、本焼成工程開始からの経過時間に基づいて、結晶粒の平均粒径が目的とする結晶粒径に達しているか否かを、ステップＳ５で判定してもよい。或いは、結晶粒の平均粒径の成長と、ＸＲＤパターン図、ＴＥＭ回折像図、又はＳＥＭ写真図に現れる特徴の関係を予め調べておき、当該特徴に基づいて、結晶粒の平均粒径が目的とする結晶粒径に達しているか否かを、ステップＳ５で判定してもよい。
ステップＳ６では、結晶質酸化物セラミックスの種類や用途に基づいて、後処理工程を行うか否かが判定され、ＹＥＳならばステップＳ７に進み、ＮＯならばステップＳ８に進む。ステップＳ７では後処理工程が行われる。後処理工程は、例えば蛍光体用途の場合、求められる発光特性に応じたアニール処理や還元処理である。
ステップＳ８で全工程が終了する。
【００７１】
本発明の結晶質酸化物セラミックス短時間焼成製法を使用して製造された結晶質酸化物セラミックスである焼成体は、その用途により、紛体として利用する場合と、そうでない場合があり得る。前者の場合には、焼成体を、粒径が１〜５μｍの粒子まで粉砕して、紛体として利用する。その場合には、紛体は基本的に、均質成長した結晶粒からなる。後者の場合には、焼成体をそのまま、或るいは複数の片に切断して利用する。蛍光体用途の場合、両方の利用の態様があり得る。
なお、本焼成工程を完了した焼成体を粉砕して紛体とし、その紛体に対して後処理工程を実施することもできる。
【００７２】
＜実施例４：焼成製法を実施するための装置＞
図１５は、本発明に係る結晶質酸化物セラミックス短時間焼成製法を実施するための装置１の断面模式図であり、当該装置１は、気密に保つことができる焼成炉１０と、焼成炉１０内に配置され、混合粉末又はその成形体である被処理物３を保持する保持部２と、発熱体等の加熱手段４と、加圧ガス導入手段５と、ガス排出手段６と、圧力計７と、制御部８を有する。
焼成炉１０は、炉壁１５を有し、炉壁１５の内面は断熱部材１６で覆われている。加圧ガス導入手段５は、酸素を含む混合ガスを圧縮して加圧ガスを供給するコンプレッサ５２と、コンプレッサ５２と焼成炉１０の内部とを気流連通するガス導入管５１と、ガス導入管５１の中途に設けられたガス導入弁５３を含む。ガス排出手段６は、排気管６１と、排気管６１の中途に設けられた排気弁６３と、オプションの排気処理部６２を含む。排気管６１の一端は焼成炉１０の内部と気流連通し、排気管６１の他端は排気処理部６２に接続されている。排気処理部６２は、排気管６１を通じて送り込まれるガスを、必要ならば無害化して大気中に放出する。排気管６１には、焼成炉１０と排気弁６３の間の部分に、圧力計７が設けられ、焼成炉１０の内部のガスの圧力を計測できる。
断熱部材１６で覆われた炉壁１５の内面には、発熱体等の加熱手段４が設けられ、焼成炉１０の内部のガスを加熱することができる。更に、ガス導入管５１と排気管６１の外表面の一部を断熱部材１６で覆ってもよく、加えて、ガス導入管５１と排気管６１の外表面の一部を覆うように、加熱手段４を設けても良い。加熱手段４は、焼成炉１０の内部のガスを加熱するだけでなく、赤外線やマイクロ波等の電磁波の放射を利用して被処理物３を加熱してもよい。加熱手段４は、焼成炉１０の内部のガス及び被処理物を、少なくとも１０００〜１１００℃、又は１０００℃以上１２００℃未満の温度まで加熱することができ、好ましくは後処理工程のアニール処理の温度である１１００〜１５００℃、又は１５００〜１６００℃の温度まで加熱できることが望ましい。
【００７３】
図１６は、本発明に係る結晶質酸化物セラミックス短時間焼成装置の制御部８の説明図
である。制御部８は、中央演算処理装置（ＣＰＵ）８１、メモリやハードディスクドライブ等の記憶手段８２、入力手段８３、及びディスプレイ等の表示部８４を有し、圧力計７、温度センサ９、加熱手段４、コンプレッサ５２、ガス導入弁５３、及び排気弁６３と通信回線で結ばれている。
制御部８は、圧力計７から伝達される焼成炉１０内のガスの圧力、温度センサ９から伝達される被処理物３若しくは焼成炉１０内のガスの温度、タイマ（図示せず）から伝達される時刻から計算される経過時間、及び、予め記憶手段８２に保存された焼成温度と焼成炉１０内のガスの圧力、若しくは、予め記憶手段８２に保存された焼成温度と焼成炉１０内のガスの圧力の変動プロファイルに基づいて、加熱手段４、コンプレッサ５２、導入弁５３、及び排気弁６３を制御して、焼成炉１０内のガスの圧力と、被処理物３若しくは焼成炉１０内のガスの温度を、自動で調整するプログラム制御を行う。
【００７４】
本発明は上記実施形態に限定されるものではなく、本発明の技術的思想を逸脱しない範囲における種々の変形例、設計変更、別の実施例などをその技術的範囲内に包含することは云うまでもない。
【産業上の利用可能性】
【００７５】
結晶質酸化物セラミックスは、白色ＬＥＤやディスプレイ用途の蛍光体材料等として、産業界において広範に利用されている。
本発明の結晶質酸化物セラミックス短時間焼成製法は、従来、電気炉を用いた大気雰囲気下における焼成では、製造に長時間を要していた材料について、最適な絶対圧の加圧ガス雰囲気下で焼成を行うことにより、低温の本焼成温度で、かつ従来の４分の１以下という短時間で本焼成工程を完了し、均質な結晶粒の平均粒径の成長を実現するものである。したがって、製造の手間と時間を大幅に削減でき、又、焼結助剤を必要としないからコスト面で有利であるだけでなく、製造工程に関与するパラメータの数が少なく、その分、当該パラメータの最適化が容易であるという優位性も備える。本発明の製造方法及び製造装置は、産業上の幅広い利用可能性を有する。
【符号の説明】
【００７６】
１          焼成炉
２          保持部
３          被処理物
４          加熱手段
５          加圧ガス導入手段
６          ガス排出手段
７          圧力計
８          制御部
９          温度センサ
１１        結晶粒
１２        気孔
１５        炉壁
１６        断熱部材
２１        周期間隔
３１        ニオブ酸リチウムのＸＲＤパターン
３２        ＸＲＤパターン
３３        サテライトピーク
３４        サテライトピーク
５１        ガス導入管
５２        コンプレッサ
５３        ガス導入弁
６１        排気管
６２        排気処理部
６３        排気弁
８１        ＣＰＵ
８２        記憶手段
８３        入力手段
８４        表示部
【図１】
2019108242.tif 000008
【図２】
2019108242.tif 000009
【図３】
2019108242.tif 000010
【図４】
2019108242.tif 000011
【図５】
2019108242.tif 000012
【図６】
2019108242.tif 000013
【図７】
2019108242.tif 000014
【図８】
2019108242.tif 000015
【図９】
2019108242.tif 000016
【図１０】
2019108242.tif 000017
【図１１】
2019108242.tif 000018
【図１２】
2019108242.tif 000019
【図１３】
2019108242.tif 000020
【図１４】
2019108242.tif 000021
【図１５】
2019108242.tif 000022
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒の平均粒径が目的とする結晶粒径に到達するまで焼成する本焼成工程を含み、前記本焼成工程を大気雰囲気下で行う場合に比べて、前記本焼成工程に要する時間が４分の１以下であり、前記結晶質酸化物セラミックスは、組成式Ｌｉ1+x-yＮｂ1-x-3yＴｉx+4yＯ3（ただし０．０７≦ｘ≦０．３３かつ０≦ｙ≦０．１７５）で表され、一定の周期間隔を有する超構造を形成したＬＮＴセラミックス、組成式（Ｃａ2-x/2-yＥｕy□x/2）（Ｓｉ1-xＰx）Ｏ4（ただし０≦ｘ≦０．２０かつ０．０２≦ｙ≦０．５）で表されるシリケート系セラミックス蛍光体、組成式（Ｂａ1-xＥｕx）0.79（Ａｌ1-yＺｎy）10.9Ｏ17.14-δ（ただし０．０１≦ｘ≦０．２かつ０≦ｙ≦０．１）で表されるバリウム系セラミックス蛍光体のいずれかであることを特徴とする結晶質酸化物セラミックス短時間焼成製法。
【請求項２】
前記本焼成工程に先立って、前記結晶質酸化物セラミックスに含まれる酸素以外の元素の、酸化物、及び／又は炭酸塩、及び／又はリン酸塩の粉末を混合した混合粉末を成形して、得られた成形体を仮焼成する仮焼成工程を含む請求項１に記載の結晶質酸化物セラミックス短時間焼成製法。
【請求項３】
前記好適絶対圧区間が０．３３〜０．３８ＭＰａ、前記本焼成温度が１０００〜１１００℃、前記目的とする結晶粒径が２〜５μｍである請求項１又は２に記載の結晶質酸化物セラミックス短時間焼成製法。
【請求項４】
前記結晶質酸化物セラミックスが、前記ＬＮＴセラミックスであり、前記混合粉末が、ＬｉＣＯ3、Ｎｂ2Ｏ5、ＴｉＯ2の粉末を混合した混合粉末であり、前記超構造は、Ｔｉ原子の拡散により形成される周期構造である請求項２又は３に記載の結晶質酸化物セラミックス短時間焼成製法。
【請求項５】
ＬＮＴセラミックスの組成をＴｉ濃度が１５〜３０ｍｏｌ％の範囲で変化させたとき、Ｔｉ濃度が大きいほど、前記超構造の一定の周期間隔が狭くなる請求項４に記載の結晶質酸化物セラミックス短時間焼成製法。
【請求項６】
前記混合粉末がＲＥ2Ｏ3の粉末を計０．５〜５重量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である請求項４又は５に記載の結晶質酸化物セラミックス短時間焼成製法。
【請求項７】
前記結晶質酸化物セラミックスが、前記シリケート系セラミックス蛍光体であり、前記混合粉末が、ＣａＣＯ3、ＳｉＯ2、ＣａＨＰＯ4・２Ｈ2Ｏ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、請求項２又は３に記載の結晶質酸化物セラミックス短時間焼成製法。
【請求項８】
前記結晶質酸化物セラミックスが、前記バリウム系セラミックス蛍光体であり、前記混合粉末が、ＢａＣＯ3、Ａｌ2Ｏ3、ＺｎＯ、Ｅｕ2Ｏ3の粉末を混合した混合粉末であり、前記本焼成工程より後で行われる後処理工程を含み、当該後処理工程において、大気雰囲気下でアニール処理を行い、更に、還元ガス中でＥｕ3+イオンをＥｕ2+イオンに還元する還元処理を行う、請求項２又は３に記載の結晶質酸化物セラミックス短時間焼成製法。
【請求項９】
請求項１〜８のいずれかに記載の結晶質酸化物セラミックス短時間焼成製法を実施するための装置であり、気密に保つことができる焼成炉と、前記焼成炉内に配置され、原料となる混合粉末又はその成形体を保持する保持部と、加熱手段と、前記焼成炉内に酸素を含む混合ガスを加圧して送り込む加圧ガス導入手段と、前記焼成炉内のガスを外部に放出するガス排出手段を少なくとも有する結晶質酸化物セラミックス短時間焼成装置。
【請求項１０】
タイマーを備え、前記混合粉末又は前記成形体の温度、及び、前記焼成炉内のガスの圧力を、自動で調整するプログラム制御を行う制御部を備えた請求項９に記載の結晶質酸化物セラミックス短時間焼成装置。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒の平均粒径が目的とする結晶粒径に到達するまで焼成する本焼成工程を含み、前記本焼成工程を大気雰囲気下で行う場合に比べて、前記本焼成工程に要する時間が４分の１以下であり、前記結晶質酸化物セラミックスは、組成式Ｌｉ１＋ｘ−ｙＮｂ１−ｘ−３ｙＴｉｘ＋４ｙＯ３（ただし０．０７≦ｘ≦０．３３かつ０≦ｙ≦０．１７５）で表され、一定の周期間隔を有する超構造を形成したＬＮＴセラミックスであることを特徴とする結晶質酸化物セラミックス短時間焼成製法。
【請求項２】
結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒の平均粒径が目的とする結晶粒径に到達するまで焼成する本焼成工程を含み、前記本焼成工程を大気雰囲気下で行う場合に比べて、前記本焼成工程に要する時間が４分の１以下であり、前記結晶質酸化物セラミックスは、組成式（Ｃａ２−ｘ／２−ｙＥｕｙ□ｘ／２）（Ｓｉ１−ｘＰｘ）Ｏ４（ただし０≦ｘ≦０．２０かつ０．０２≦ｙ≦０．５）で表されるシリケート系セラミックス蛍光体であることを特徴とする結晶質酸化物セラミックス短時間焼成製法。
【請求項３】
結晶質酸化物セラミックスを焼成により製造する方法であり、圧縮空気を用い、絶対圧が好適絶対圧区間に含まれる加圧ガス雰囲気下で、１２００℃未満の本焼成温度で、結晶粒
の平均粒径が目的とする結晶粒径に到達するまで焼成する本焼成工程を含み、前記本焼成工程を大気雰囲気下で行う場合に比べて、前記本焼成工程に要する時間が４分の１以下であり、前記結晶質酸化物セラミックスは、組成式（Ｂａ１−ｘＥｕｘ）０．７９（Ａｌ１−ｙＺｎｙ）１０．９Ｏ１７．１４−δ（ただし０．０１≦ｘ≦０．２かつ０≦ｙ≦０．１）で表されるバリウム系セラミックス蛍光体であることを特徴とする結晶質酸化物セラミックス短時間焼成製法。
【請求項４】
前記本焼成工程に先立って、前記結晶質酸化物セラミックスに含まれる酸素以外の元素の、酸化物、及び／又は炭酸塩、及び／又はリン酸塩の粉末を混合した混合粉末を成形して、得られた成形体を仮焼成する仮焼成工程を含む請求項１〜３のいずれかに記載の結晶質酸化物セラミックス短時間焼成製法。
【請求項５】
前記好適絶対圧区間が０．３３〜０．３８ＭＰａ、前記本焼成温度が１０００〜１１００℃、前記目的とする結晶粒径が２〜５μｍである請求項１〜４のいずれかに記載の結晶質酸化物セラミックス短時間焼成製法。
【請求項６】
前記結晶質酸化物セラミックスが、前記ＬＮＴセラミックスであり、前記混合粉末が、ＬｉＣＯ３、Ｎｂ２Ｏ５、ＴｉＯ２の粉末を混合した混合粉末であり、前記超構造は、Ｔｉ原子の拡散により形成される周期構造である請求項４又は５に記載の結晶質酸化物セラミックス短時間焼成製法。
【請求項７】
ＬＮＴセラミックスの組成をＴｉ濃度が１５〜３０ｍｏｌ％の範囲で変化させたとき、Ｔｉ濃度が大きいほど、前記超構造の一定の周期間隔が狭くなる請求項６に記載の結晶質酸化物セラミックス短時間焼成製法。
【請求項８】
前記混合粉末がＲＥ２Ｏ３の粉末を計０．５〜５質量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である請求項６又は７に記載の結晶質酸化物セラミックス短時間焼成製法。
【請求項９】
前記結晶質酸化物セラミックスが、前記シリケート系セラミックス蛍光体であり、前記混合粉末が、ＣａＣＯ３、ＳｉＯ２、ＣａＨＰＯ４・２Ｈ２Ｏ、Ｅｕ２Ｏ３の粉末を混合した混合粉末であり、前記本焼成工程より後で行われる後処理工程を含み、当該後処理工程において、大気雰囲気下でアニール処理を行い、更に、還元ガス中でＥｕ３＋イオンをＥｕ２＋イオンに還元する還元処理を行う、請求項４又は５に記載の結晶質酸化物セラミックス短時間焼成製法。
【請求項１０】
前記結晶質酸化物セラミックスが、前記バリウム系セラミックス蛍光体であり、前記混合粉末が、ＢａＣＯ３、Ａｌ２Ｏ３、ＺｎＯ、Ｅｕ２Ｏ３の粉末を混合した混合粉末であり、前記本焼成工程より後で行われる後処理工程を含み、当該後処理工程において、大気雰囲気下でアニール処理を行い、更に、還元ガス中でＥｕ３＋イオンをＥｕ２＋イオンに還元する還元処理を行う、請求項４又は５に記載の結晶質酸化物セラミックス短時間焼成製法。
【請求項１１】
請求項１〜１０のいずれかに記載の結晶質酸化物セラミックス短時間焼成製法を実施するための装置であり、気密に保つことができる焼成炉と、前記焼成炉内に配置され、原料となる混合粉末又はその成形体を保持する保持部と、加熱手段と、前記焼成炉内に酸素を含む混合ガスを加圧して送り込む加圧ガス導入手段と、前記焼成炉内のガスを外部に放出するガス排出手段を少なくとも有する結晶質酸化物セラミックス短時間焼成装置。
【請求項１２】
タイマーを備え、前記混合粉末又は前記成形体の温度、及び、前記焼成炉内のガスの圧力を、自動で調整するプログラム制御を行う制御部を備えた請求項１１に記載の結晶質酸化物セラミックス短時間焼成装置。
【手続補正２】
【補正対象書類名】明細書
【補正対象項目名】００１５
【補正方法】変更
【補正の内容】
【００１５】
本発明の第６の形態は、前記混合粉末がＲＥ２Ｏ３の粉末を計０．５〜５質量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である結晶質酸化物セラミックス短時間焼成製法である。
【手続補正３】
【補正対象書類名】明細書
【補正対象項目名】００３１
【補正方法】変更
【補正の内容】
【００３１】
本発明の第６の形態によれば、前記混合粉末がＲＥ２Ｏ３の粉末を計０．５〜５質量％含み、前記ＬＮＴセラミックスが、ＲＥを賦活化した結晶質酸化物セラミックスであり、前記ＲＥは、希土類元素Ｄｙ、Ｅｒ、Ｅｕ、Ｎｄ、Ｐｒ、Ｓｍ、Ｔｍ、Ｔｂ、Ｙｂのうち１以上の元素である結晶質酸化物セラミックス短時間焼成製法を提供できる。本形態の、ＲＥを賦活化した結晶質酸化物セラミックスは、蛍光体用途に用いることができる。